(57)【要約】      （修正有）【課題】意匠性ある安全で、かつ、光透過性を抑制すると共に彩光機能に優れる硝子板を提供する。又、このような硝子板を用いた施工性に優れるインテリア照明を提供する。【解決手段】強化硝子板１の裏面側に、電子写真方式の複写機を用いてトナー画像３が印刷された意匠シートのトナー画像３が強化硝子板１側に位置するようにして積層し、更に所定の形状を有する光透過抑制シート５が積層された層構成を有し、意匠シートがＪＩＳ Ｋ ７１０５に準ずる光線透過率が５〜５０％であること、光透過抑制シート５の光線透過率が１％以下である。【選択図】図１
2008132688.tif 000002
【特許請求の範囲】
【請求項１】
意匠性を有する硝子板の裏面から光源を付与し、光が透過することでインテリア照明、サイン機能を有する硝子板であって、前記硝子板が、強化硝子板の裏面側に、印刷層を有する意匠シート／所定の形状を有する光透過抑制シートが積層された層構成を有しており、当該意匠シートがＪＩＳ Ｋ ７１０５に準ずる光線透過率が５〜５０％であること、当該光透過抑制シートの光線透過率が１％以下であることを特徴とする彩光機能に優れる硝子板。
【請求項２】
印刷層を有する意匠シート基材が、隠蔽性を有する厚み５０〜１２５μｍの飛散防止性に優れるポリエチレンテレフタレートフィルムであることを特徴とする請求項１記載の彩光機能に優れる硝子板。
【請求項３】
印刷層を有する意匠シート基材が、厚み２０〜１００μｍの紙類であることを特徴とする請求項１、２記載の彩光機能に優れる硝子板。
【請求項４】
意匠性を付与する印刷層が光線透過性に優れる有機顔料であることを特徴とする請求項１及び２、３に記載の彩光機能に優れる硝子板。
【請求項５】
強化硝子板の裏面側に、印刷層を有する意匠シート／所定の形状を有する光透過抑制シートが積層された彩光機能に優れる硝子板の裏面側に、光源を付与するための器具及び装置が組み込まれたインテリア照明であって、前記意匠シートがＪＩＳ Ｋ ７１０５に準ずる光線透過率が５〜５０％であること、光透過抑制シートの光線透過率が１％以下であることを特徴とするインテリア照明。
【請求項６】
前記器具及び装置と前記彩光機能に優れる硝子板とを一体化する為の幅木及び見切りを用いることを特徴とする請求項５に記載のインテリア照明。
【請求項７】
前記光りを付与すための光源が、光角度３０度〜１２０度のＬＥＤユニットであることを特徴とする請求項５及び６にインテリア照明。
【発明の詳細な説明】
【技術分野】
【０００１】
本発明は、強化硝子板の裏面側に全光透過率５〜５０％のフィルム及び紙類と透過率１％以下のシートを積層し光透過性の調整を可能とした彩光機能に優れる硝子板に関する。又、本発明は、このような硝子板の裏面に光源及び光源を付与するための器具及び装置を一体化したインテリア照明に関するものでもある。
【背景技術】
【０００２】
従来から、硝子板は、透視性に優れる素材であることから窓や、什器、又は建築用として一般に広く使用されている。そして、これらの硝子板に意匠性を付与し、室内空間を彩る素材として例えば、装飾硝子板やステンドグラス、又は、室内の間仕切りなどに使用される合わせガラス等多種の提案がなされている。
【特許文献１】特開平６−１８３７８６号公報
【０００３】
しかし、これらの多くの硝子板の使用目的はインテリアや間仕切りなどの単一用途に使用されることが多く、例えば、昼間は意匠性を有する壁面用硝子板として、夜は、意匠性を有する照明用壁面硝子板として、同一硝子板を一次的、二次的に使用する提案はなされておらず、また、硝子板に意匠性を付与する際の印刷材料やこれに伴うシートなどの光透過性の調整は困難とされ、施工に際しても簡易に施工ができない等の問題があった。
【発明の開示】
【発明が解決しようとする課題】
【０００４】
本発明では、従来の硝子板のこのような問題点を解決したもので、意匠性ある安全で、かつ、光透過性を抑制すると共に彩光機能に優れる硝子板を提供することを課題とする。又、本発明の課題は、このような硝子板を用いた施工性に優れるインテリア照明を提供することでもある。
【課題を解決するための手段】
【０００５】
本発明者等は、種々検討を行なった結果、強化硝子板の裏面側に、電子写真方式の複写機を用いてトナー画像が印刷された意匠シートの当該トナー画像が前記強化硝子板側に位置するようにして積層し、更に所定の形状を有する光透過抑制シートが積層された層構成を有し、当該意匠シートがＪＩＳ Ｋ ７１０５に準ずる光線透過率が５〜５０％であること、当該光透過抑制シートの光線透過率が１％以下である場合に、光透過性を調整することを見出し、本発明を完成した。
【０００６】
すなわち、前述の課題を解決可能な本発明の彩光機能に優れる硝子板は、意匠性を有する硝子板の裏面から光源を付与し、光が透過することでインテリア照明、サイン機能を有する硝子板であって、前記硝子板が、強化硝子板の裏面側に、印刷層を有する意匠シート／所定の形状を有する光透過抑制シートが積層された層構成を有しており、当該意匠シートがＪＩＳ Ｋ ７１０５に準ずる光線透過率が５〜５０％であること、当該光透過抑制シートの光線透過率が１％以下であることを特徴とする。
【０００７】
また、本発明は上記の特徴を有した彩光機能に優れる硝子板において、印刷層を有する意匠シート基材が、隠蔽性を有する厚み５０〜１２５μｍの飛散防止性に優れるポリエチレンテレフタレートフィルムであることを特徴とするものである。
【０００８】
また、本発明は上記の特徴を有した彩光機能に優れる硝子板において、印刷層を有する意匠シート基材が、厚み２０〜１００μｍの紙類であることを特徴とするものである。
【０００９】
また、本発明は上記の特徴を有した彩光機能に優れる硝子板において、意匠性を付与する印刷層が光線透過性に優れる有機顔料であることを特徴とするものである。
【００１０】
更に、本発明は、前述の彩光機能に優れる硝子板を使用したインテリア照明でもあり、このインテリア照明は、強化硝子板の裏面側に、印刷層を有する意匠シート／所定の形状を有する光透過抑制シートが積層された硝子板の裏面側に、光源を付与するための器具及び装置が組み込まれたインテリア照明であって、前記意匠シートがＪＩＳ Ｋ ７１０５に準ずる光線透過率が５〜５０％であること、光透過抑制シートの光線透過率が１％以下であることを特徴とする。
【００１１】
また、本発明は、前述のインテリア照明において、前記器具及び装置と前記彩光機能に優れる硝子板とを一体化する為の幅木及び見切りを用いることを特徴とするものである。
【００１２】
また、本発明は、前述のインテリア照明において、前記光を付与すための光源が、光角度３０度〜１２０度のＬＥＤであることを特徴とするものである。
【発明の効果】
【００１３】
本発明の彩光機能に優れる硝子板は、裏面側に設けられた印刷層が強化硝子板を通して観察でき、意匠性に優れるだけでなく、光線透過率の異なる2種類のシートを使用することによってインテリア性にも優れており、光源及び器具、装置との一体化によって、施工性に優れるインテリア照明が提供できる。
【発明を実施するための最良の形態】
【００１４】
まず、本発明の彩光機能に優れる硝子板の好ましい一例における層構成を図１に示して本発明を詳細に説明する。
本発明の彩光機能に優れる硝子板は図１に示されるように、基材としての強化硝子板１の裏面側に、印刷層３を有した意匠シートを積層し、その裏面に光線を抑制するためのシートが積層された層構成を有しており、一般的には強化硝子板１／接着剤層２／印刷層（トナー画像）３／シート基材４／接着層２／光線透過抑制シート５の層構成を有した積層体である。また、積層体の裏面には、図２に示されるように光源Ａ、器具Ｂ、配線Ｃが組み込まれたボックスと積層体とを一体化するための巾木Ｄと見切りＥが設けられている。
【００１５】
壁材として使用される本発明の彩光機能に優れる硝子板は、基材が強化硝子板であり、強化処理した網入り硝子板を使用することも可能であるが、一般的には熱強化、化学強化による強化処理された強化硝子板が使用されるので、フロート硝子板の場合のように、万一破壊した際にその破片が鋭利な形状になることが無く、万一破損しても破片が粒状となるので破片による負傷の恐れがなく、安全性に優れると言う利点があり、また、熱処理された強化硝子板はフロート硝子板に比して３〜５倍の衝撃強度を有している。また、化学強化硝子板は熱強化硝子板に比して、カット、加工性に優れるという利点がある。
【００１６】
本発明の彩光機能に優れる硝子板を構成する強化硝子板を平均破壊高さで示すと６〜９ｍであり、この試験はＪＩＳ Ｒ ３２０６に準じた試験で質量２２５ｇの鋼球を３０．３ｃｍ×３０．３cmの供試体の中心に落下して、その破壊の高さを測定したもである。破壊高さは主に硝子板の厚みに起因するところが大きく、本発明では強化硝子板の厚みは５ｍｍ以上が好ましい。また、この衝撃強度を他のものと比較した場合、一般に壁材として使用されている陶器のタイル等は厚み１０ｍｍで、質量２８．８ｇの鋼球を落下させる場合、その破壊高さは０．６６ｍである。この数値からも強化硝子板は衝撃性、つまり安全性に優れた硝子板であると言える。
【００１７】
本発明の彩光機能に優れる硝子板は、前述した層構成によるものであり、上記の強化硝子板の裏面に隠蔽性あるシート基材上に電子写真装置を用いてトナー画像を形成し、意匠シートとした後にトナー画像と強化硝子板が正対するように接着剤を介して積層されるものである。この意匠シートは、トナー画像を保持し、尚且つ、硝子板の表面から意匠（トナー画像）を反映するために隠蔽性を有するシートであることが好ましく、隠蔽性を有する色調としては白色又は、白色に近い淡色のシートが特に好ましい。シートが有色の場合、トナー画像がシート色と同化し、硝子板の表面に鮮明な意匠が反映され難い。又、意匠シートは、本発明の彩光機能を有する観点からＪＩＳ Ｋ ７１０５に準ずる全光線透過率が５〜５０％であるのが好ましく、１０％以上がより好ましい。５％以下の場合、光源を付与した際に透過性に欠け、彩光機能に劣る可能性がある。一方、透明フィルムや透明シートを用いた場合、光線透過率は５０％以上を有し十分な光透過性であるが、意匠性が反映され難く、また、後述するが光源を付与する際の器具や装置が透けて観えるために見栄えが悪く意匠性に欠けると言う欠点がある。本発明では、白色又は、白色により近い淡色の隠蔽性を有する光線透過率１０％〜３０％の範囲にあるシートが特に好ましいのである。
【００１８】
そして、本発明では、彩光機能を有するための手段として、光線透過率の異なる2種のシートを併用して透過性を調整するが、第一のシートが上記の印刷層を有した意匠シートであり、第二のシートとして光線抑制シートが用いられる。この光線抑制シートは、例えば、ロゴマーク、サイン、幾何学模様、紋様など所定の形状に切り抜いた後に意匠シートの裏面に接着剤を介して積層されるものであり、ＪＩＳ Ｋ ７１０５に準ずる全光線透過率が１％以下のシートが好ましい。つまり、光源を付与した際に切り抜かれた部分は意匠シートの透過性により彩光機能を有し、逆に、残った部分は光の透過を遮断すので切り抜かれた形状のみに光源が反映されると同時に、意匠シート上に印刷されたトナー画像も浮き出るために幻想的な彩光機能を有した硝子板となるのである。また、光源を付与しない時には、意匠シート上に印刷された画像のみが硝子板表面に反映され、意匠性ある硝子板となる。光透過抑制シートの素材としては、塩化ビニル系、ウレタン系、アクリル系、ポリエステル系、オレフィン系等樹脂シートが何れも使用可能であり、又、これらの樹脂にアルミ箔等を蒸着したいわいる蒸着フィルム等も使用できる。一般的にはカッティングシートと称される光線透過率１％以下のシートを選択すれば良い。
【００１９】
また、本発明の隠蔽性を有する意匠シートは、万一強化硝子板が割れてもその破片が飛び散らないように、飛散防止の効果にも優れており、この意匠シート基材の素材としては、塩化ビニル系フィルム、ウレタン系フィルム、アクリル系フィルム、ポリエステル系フィルム、オレフィン系フィルム等が挙げられ、何れも使用可能であるが、耐薬品性や耐溶剤性に富んだオレフィン系フィルム、ポリエステル系フィルムが好ましい。特に、耐熱性を有する厚み５０〜１２５μｍのポリエステル系のポリエチレンテレフタレートフィルムが好ましい。
【００２０】
そして、本発明の硝子板を構成する印刷層を有する意匠シート基材としては、上記の樹脂フィルムの他に、隠蔽性を有する紙類も用いられる。素材としては、一般に上質紙、コート紙類や各樹脂を含浸した含浸紙等何れも使用できる。本発明においては、飛散防止の観点から厚み２０〜１００μｍの樹脂を含浸した含浸紙の使用が特に好ましい。
【００２１】
叉、本発明では、意匠性を付与する手段としてシートへの印刷方法が限定されるものではなく、一般的に使用されるグラビア印刷や、シルク印刷、オフセット印刷等の何れの印刷方法でも良いが、多品種・小ロットへの対応に適しているという観点からは電子写真装置による無版印刷方式が好ましく、電子写真方式の電子写真装置（複写機）を用いてトナー画像が印刷されたシートを作製し、当該トナー画像が強化硝子板側に位置するようにして積層される。複写機に搭載されているトナーについては、基本的に、スチレン・アクリル共重合体、スチレン・ブタジエン共重合体、エポキシ、ポリエステル等の樹脂を主体とするバインダー樹脂にカーボンブラックの他、イエロー、シアン、マゼンダ等の有機顔料を含む電子写真用トナーが使用可能である。その中でも特に、以下に示すカラートナーは、本発明の硝子板の彩光機能効果をより引き出すことが可能なものである。このカラー電子写真装置用のトナー粉は、熱を印加した際の溶融性及び混色性が良いことが必要で、軟化点が低く、且つ、溶融時間に短いシャープメルト性のトナーが好ましい。シャープメルトなトナーを使用することにより、複写物の色再現範囲を広め、原稿の多色カラー像に忠実なカラーコピーを良好に得ることができる。このようなシャープメルトなトナーーは、例えばポリエステル樹脂またはスチレン・アクリル樹脂のようなバインダー樹脂、着色剤（有機顔料、染料）、荷電制御剤等を溶融混練、粉砕、分級してトナーを製造している。このように、トナーは主にバインダー樹脂と着色剤からなり、トナーに使用されている有機顔料は無機顔料に比して透明性を有しており、光線の透過性に優れる印刷材であり、本発明の意匠シートへの印刷として最も好ましい印刷材である。
【００２２】
本発明では、上記彩光機能を有する硝子板と光源を付与するための装置とを組み合わしたインテリア照明でもあり、図２を用いて説明すれば、先ず符号Bは硝子板のサイズと同サイズのスチール枠であり、このスチール枠内に光源Aと配線Cが組み込まれており、光源を照射することで前述した硝子板Fの層構成を有する光線透過率５〜５０％の意匠シートと光線透過率１％以下の所定の形状に切り抜かれた光透過抑制シート及びトナー画像間を光線が透過することにより意匠性あるインテリア照明となるものである。
【００２３】
また、上記スチール枠と硝子板を一体化するために符号Eの見切りとDの巾木で硝子板Fとを接合一体化し固定することで、簡易に施工のできる施工性に優れるインテリア照明となるのである。
【００２４】
本発明では、前述の硝子板Ｆの意匠性及び採光性を効果的に引き出すために光源を用いるが、光源としては安価で取り扱い易いLEDを使用するのが好ましい。ＬＥＤの素子の形状は任意に製造できるので、図２に示す本発明のインテリア照明として好適である。また、ＬＥＤの輝度は一般に汎用輝度、高輝度、超高輝度とに分類されるが使用箇所や目的に応じて選択されればよく、ＬＥＤ素子の形状やサイズ及び数量で調整するのが好ましい。つまり、輝度を上げる場合図３に示すように数量を増やし、逆に輝度を下げる場合は数量を減らす等任意に調整のできる光源である。また、図３はこのＬＥＤ素子を組み合わしたＬＤＥをユニット化した平面図であるが、一般的にＬＥＤを用いる場合ＬＥＤから放たれる光源の放射角度が重要であり、光角度は３０度〜１２０度の範囲が好ましく、光角度が３０度以下で、ＬＥＤの間隔が広い場合においては、ＬＥＤとＬＥＤの間に光りの谷間、つまり、影が生じ明るさやこれに伴う意匠性に欠けるために５０〜１２０度の範囲が特に好ましい。また、ＬＥＤは前述の光角度とも相違するが、光散性も重要な点であり、ＬＥＤ素子から放射する光りが広く光散する程、平均的に照らし出す効果がある。なお、本発明は、ＬＥＤの取付け位置を限定するものではなく、前述の硝子板に用いるカッティングシートの形状や積層位置により、取り付ければ良い。つまり、前述の硝子板の下部に取り付けた場合は足元を照らし出すインテリア照明として、また、全面に取り付けた場合には全面を照らし出すインテリア照明として機能するものであり、カッティングシートの形状と積層位置により任意にＬＥＤの設置位置を調整すれば良い。
以下、本発明の床用硝子タイルの実施例を示すが、本発明はこれに限定されるもではない。
【実施例】
【００２５】
[実施例１]
厚み５ｍｍ、縦４５．５ｃｍ、横４５．５ｃｍのフロート硝子板を熱処理炉で硝子板の軟化温度付近（６８０℃）まで加熱し、冷却して強化硝子板を製造した。        
（２）厚み７５μｍの全光線透過率８％の隠蔽性を有する（白色）ポリエチレンテレフタレートフィルム上に電子写真装置（キャノン製）でトナー画像を形成し、意匠シートを得た。
（３）上記意匠シートの画像面に接着剤をコンマコーターにて塗布し乾燥後、トナー画像層と強化硝子板が正対するようにしてロールプレス機にて貼りつけ、圧力７００ｇ／ｃｍ２、熱１２０℃のアップダウンプレス機にて圧着プレスした。この方法にて製造された硝子板はトナー画像が鮮明に反映された意匠性となった。
（４）上記意匠シートの裏面に、ロゴマークの形状に切り抜いた光線透過率１％以下の塩化ビニル系カッティングシート（黒色）を接着剤を介し、彩光機能に優れる硝子板を製造した。
（５）縦４５．５ｃｍ横４５，５ｃｍのスチール製の枠を作成し、枠内に光角度９０度の素子３０個からなるＬＥＤが組込まれたユニットをセットし、光源を得た。
（６）上記スチール枠の上部に（４）にて製造した硝子板をセットし、上部に見切り、下部に巾木をセットして硝子板とを一体化し、インテリア照明を製造した。このようにして製造した硝子板はロゴマークの形状に光を透過した彩光性あるインテリア照明となった。そして、形状部の彩光性の試験を行なった。結果を表１に示す。
【００２６】
[暗やみでの彩光性の感覚]
実際に複数の人の感覚で判断し、次の３段階で評価した。
：形状が明るくはっきり確認できる。
：形状の輪郭まで確認できる。
×：形状がぼやけて確認が困難である。
【００２７】
[実施例２]
意匠シートを厚み２０μｍ、光線透過率５０％の樹脂含浸紙を用いる以外は実施例１と同様の方法にてインテリア照明を製造し、実施例１と同様の試験を行なった。結果を表１に示す。
【００２８】
[実施例３]
意匠シートを厚み１２５μｍ、光線透過率５％のポリエチレンテレフタレートフィルムとする以外は実施例１と同様の方法にてインテリア照明を製造し、実施例１と同様の試験を行なった。結果を表１に示す。
【００２９】
[実施例４]
意匠シートを厚み５０μｍ、光線透過率１１％のポリエチレンテレフタレートフィルムとする以外は実施例１と同様の方法にてインテリア照明を製造し、実施例１と同様の試験を行なった。結果を表１に示す。
【００３０】
[比較例１]
意匠シートを厚み１８８μｍ、光線透過率３％のポリエチレンテレフタレートフィルムとする以外は実施例１と同様の方法にてインテリア照明を製造し、実施例１と同様の試験を行なった。結果を表１に示す。
【００３１】
[比較例２]
光線透過抑制シートの光線透過率２％のカッティングフィルムを使用する以外は実施例１と同様の方法にてインテリア照明を製造し、実施例１と同様の試験を行なった。結果を表１に示す。
【００３２】
【表１】
2008132688.tif 000003
【００３３】
実施例１〜４（本発明品）は意匠性ある優れた彩光性を有し、暗やみにおいても、足元を照らすインテリア照明として効果がある。比較例１は光線透過率がひくいために彩光性に劣り明るさはもちろんのこと、インテリア照明に欠ける。比較例２は実施例１〜４と同等の明るさはあるが彩光性に劣る。
【産業上の利用可能性】
【００３４】
本発明の彩光機能に優れる硝子板は、光線透過率の異なるシートを併用したことで、光線の透過性をコントロールし、昼間は意匠性ある壁材として、また、ＬＥＤの光源と組み合わすことで、夜間にはインテリア照明としての機能が付与され、看板やサイン機能もある多品種、小ロットに対応した硝子板及びインテリア照明が提供できる。
【図面の簡単な説明】
【００３５】
【図１】本発明の彩光性に優れる硝子板の好ましい一例における層構成を示す図である。
【図２】彩光性に優れる硝子板と光源とを一体化した概略断面図である。
【図３】ＬＥＤの素子をセットしたユニットの平面図である。
【符号の説明】
【００３６】
１：強化硝子板
２：接着剤層
３：印刷層（トナー画像）
４：シート基材
５：光透過抑制シート
Ａ：光源
Ｂ：器具              
Ｃ：配線
Ｄ：巾木
Ｅ：見切り
Ｆ：彩光機能に優れる硝子板
イ：ＬＥＤ素子
ロ：ＬＥＤユニット
【図１】
2008132688.tif 000004
【図２】
2008132688.tif 000005
【図３】
2008132688.tif 000006